(57)【要約】【課題】導電性材料がインクと接する構成のインクジェットヘッドやインク供給路を用いても、安定してインクを吐出させることが可能な画像形成方法及びそれに用いられるカチオン重合性インクジェットインクを提供することにある。【解決手段】カチオン重合性化合物及び光重合開始剤を含有するカチオン重合性インクジェットインク（以下、インクと略す）を貯留するインクタンクと、該インクタンクから前記インクを吐出するインクジェットヘッドまでのインク供給路とを有し、前記インクタンク及び前記インク供給路の前記インクと接する接インク部の少なくとも一部に導電性材料を用いてなるインクジェットプリンターを用い、前記インクのカールフィッシャー法により測定した含水率が０．０１〜０．５質量％であるインクを記録材料上に吐出し、画像を形成することを特徴とする画像形成方法。【選択図】なし【特許請求の範囲】
【請求項１】
カチオン重合性化合物及び光重合開始剤を含有するカチオン重合性インクジェットインクを貯留するインクタンクと、該インクタンクから前記カチオン重合性インクジェットインクを吐出するインクジェットヘッドまでのインク供給路とを有し、前記インクタンク及び前記インク供給路の前記カチオン重合性インクジェットインクと接する接インク部の少なくとも一部に導電性材料を用いてなるインクジェットプリンターを用い、前記カチオン重合性インクジェットインクのカールフィッシャー法により測定した含水率が０．０１〜０．５質量％であるカチオン重合性インクジェットインクを記録材料上に吐出し、画像を形成することを特徴とする画像形成方法。
【請求項２】
前記カチオン重合性インクジェットインクのカールフィッシャー法により測定した含水率が０．０１〜０．３質量％であることを特徴とする請求項１に記載の画像形成方法。
【請求項３】
前記導電性材料が、金属または該金属を含む合金、半導体、圧電体、カーボン、導電性プラスチックから選ばれる少なくとも１種からなることを特徴とする請求項１または２に記載の画像形成方法。
【請求項４】
前記導電性材料が、金属、カーボンまたは導電性プラスチックであることを特徴とする請求項３に記載の画像形成方法。
【請求項５】
前記金属が、アルミニウム、鉄、マグネシウム、ニッケル、スズ、亜鉛、鉛、銅、銀、金から選ばれる少なくとも１種であることを特徴とする請求項４に記載の画像形成方法。
【請求項６】
前記半導体が、炭化ケイ素、窒化アルミニウム、シリコンから選ばれる少なくとも１種であることを特徴とする請求項３に記載の画像形成方法。
【請求項７】
前記圧電体が、石英、チタン酸ジルコン酸鉛、ニオブ酸リチウム、タンタル酸リチウムから選ばれる少なくとも１種であることを特徴とする請求項３に記載の画像形成方法。
【請求項８】
前記光重合開始剤として、トリアリールスルホニウム塩を含有することを特徴とする請求項１〜７のいずれか１項に記載の画像形成方法。
【請求項９】
カチオン重合性化合物及び光重合開始剤を含有するカチオン重合性インクジェットインクを貯留するインクタンクと、該インクタンクから前記カチオン重合性インクジェットインクを吐出するインクジェットヘッドまでのインク供給路とを有し、前記インクタンク及び前記インク供給路の前記カチオン重合性インクジェットインクと接する接インク部の少なくとも一部に導電性材料を用いてなるインクジェットプリンターに用いられるカチオン重合性インクジェットインクであって、前記カチオン重合性インクジェットインクのカールフィッシャー法により測定した含水率が０．０１〜０．５質量％であることを特徴とするカチオン重合性インクジェットインク。
【請求項１０】
前記カチオン重合性インクジェットインクのカールフィッシャー法により測定した含水率が０．０１〜０．３質量％であることを特徴とする請求項９に記載のカチオン重合性インクジェットインク。
【請求項１１】
前記導電性材料が、金属または該金属を含む合金、半導体、圧電体、カーボン、導電性プラスチックから選ばれる少なくとも１種からなることを特徴とする請求項９または１０に記載のカチオン重合性インクジェットインク。
【請求項１２】
前記導電性材料が、金属、カーボンまたは導電性プラスチックであることを特徴とする請求項１１に記載のカチオン重合性インクジェットインク。
【請求項１３】
前記金属が、アルミニウム、鉄、マグネシウム、ニッケル、スズ、亜鉛、鉛、銅、銀、金から選ばれる少なくとも１種であることを特徴とする請求項１２に記載のカチオン重合性インクジェットインク。
【請求項１４】
前記半導体が、炭化ケイ素、窒化アルミニウム、シリコンから選ばれる少なくとも１種であることを特徴とする請求項１１に記載のカチオン重合性インクジェットインク。
【請求項１５】
前記圧電体が、石英、チタン酸ジルコン酸鉛、ニオブ酸リチウム、タンタル酸リチウムから選ばれる少なくとも１種であることを特徴とする請求項１１に記載のカチオン重合性インクジェットインク。
【請求項１６】
前記光重合開始剤として、トリアリールスルホニウム塩を含有することを特徴とする請求項９〜１５のいずれか１項に記載のカチオン重合性インクジェットインク。
【発明の詳細な説明】
【技術分野】
【０００１】
本発明は、インクジェット記録方式による画像形成方法及びそれに用いられるカチオン重合性インクジェットインクに関する。
【背景技術】
【０００２】
ＵＶ硬化型インクはさまざまなメディアに記録することができること、ＵＶ光にて高速に硬化・定着でき、生産性が高い、溶剤インクに比べて揮発性が低いので臭気やＶＯＣが少なくインクジェットヘッドの乾燥対策が不要であること等から、近年積極的に開発され実用化されている。
【０００３】
一方、インクを吐出するインクジェットヘッドやインクジェットプリンターのインク供給路は、通常、さまざまな部材により構成されており、加工適性、インクに対する耐久性、寸法安定性、熱伝導性等の観点から、金属部材が使われることがある。これらの金属部材は導電性の素材であることが多い。インクジェットヘッドには、例えば特許文献１ではステンレス、特許文献２では鉄ニッケルコバルト合金（商品名Ｋｏｖａｒ）が用いられている。
【０００４】
これらの導電性材料は、一般には水系、溶剤、オイル、ＵＶ、ソリッド等各種インクに対する耐久性が高く、また、インクに対しても悪影響を与えることが少ないと考えられている。
【０００５】
しかしながら、インクに対しては、安定吐出の観点で問題のあることが、我々の検討の結果明らかとなってきた。
【０００６】
即ち、導電性材料と、反応性のインクとが接触すると、インクが導電性の場合は特に望まれない電気化学反応が生じ、インク成分の分解物または重合物がインクジェットヘッド内に生じるのである。例えば、インクジェットヘッド内やインク供給路内に２種の金属部材が導通された状態で存在すると、インクと金属の接触により電池が形成されて２種の金属間に起電力が生じ、電気化学反応が起きる。また、その際に溶解した金属が引き金となって、予期しないインク反応が起こるのである。
【０００７】
なお、１種の金属であっても、表面状態が均一であるとは限らず、ミクロに表面状態が変化した状態となる場合が多い。その結果、１種の金属であっても異種金属接触と同様の反応が起こりうる。
【０００８】
これらの反応生成物はインクに再溶解せず、インクジェットヘッド内、特にノズル周辺部に堆積していった場合、出射直進性の低下を引き起こす。最悪の場合、回復不能なノズル詰まりを引き起こす。また、これらの反応生成物が、インク供給路内、特にフィルターや微細な供給路内に堆積していった場合、インクの供給に支障が生じる。最悪の場合、堆積した反応生成物が剥がれ落ちてインクジェットヘッド内に移動し、回復不能なノズル詰まりを引き起こす。
【０００９】
インクの導電性は、電解質となりうる塩類、高極性化合物、不純物によりもたらされるが、インク中の水分によってももたらされる。
【００１０】
カチオン重合性のインクは、水分によって硬化阻害が起きるため、できるだけ水分を含まないことが硬化性を向上させる点で好ましいが、一方で、インクの保存中の重合を防止する重合禁止剤として水分を１０〜２２．９４％程度含ませることが知られている（例えば特許文献３参照）。これによって、重合禁止させることができると考えられていたが、逆にインクに導電性を付与する結果となり、インクタンクやインク流路に導電性材料を用いるインクジェットプリンターに用いると電気化学反応を引き起こし、予期しないインク反応を引き起こす結果となっていた。
【特許文献１】特開２００６−１５９６１９号公報
【特許文献２】特開２００３−６３０１７号公報
【特許文献３】米国特許第６，２３２，３６１号明細書
【発明の開示】
【発明が解決しようとする課題】
【００１１】
本発明は、上記課題に鑑みなされたものであり、その目的は、導電性材料がインクと接する構成のインクジェットヘッドやインク供給路を用いても、安定してインクを吐出させることが可能な画像形成方法及びそれに用いられるカチオン重合性インクジェットインクを提供することにある。特に、導電性の高いカチオン重合性インクジェットインクを用いるインクジェット記録方式において、安定した記録を行う画像形成方法を提供することにある。
【課題を解決するための手段】
【００１２】
本発明の上記課題は、以下の構成により達成される。
【００１３】
１．カチオン重合性化合物及び光重合開始剤を含有するカチオン重合性インクジェットインクを貯留するインクタンクと、該インクタンクから前記カチオン重合性インクジェットインクを吐出するインクジェットヘッドまでのインク供給路とを有し、前記インクタンク及び前記インク供給路の前記カチオン重合性インクジェットインクと接する接インク部の少なくとも一部に導電性材料を用いてなるインクジェットプリンターを用い、前記カチオン重合性インクジェットインクのカールフィッシャー法により測定した含水率が０．０１〜０．５質量％であるカチオン重合性インクジェットインクを記録材料上に吐出し、画像を形成することを特徴とする画像形成方法。
【００１４】
２．前記カチオン重合性インクジェットインクのカールフィッシャー法により測定した含水率が０．０１〜０．３質量％であることを特徴とする前記１に記載の画像形成方法。
【００１５】
３．前記導電性材料が、金属または該金属を含む合金、半導体、圧電体、カーボン、導電性プラスチックから選ばれる少なくとも１種からなることを特徴とする前記１または２に記載の画像形成方法。
【００１６】
４．前記導電性材料が、金属、カーボンまたは導電性プラスチックであることを特徴とする前記３に記載の画像形成方法。
【００１７】
５．前記金属が、アルミニウム、鉄、マグネシウム、ニッケル、スズ、亜鉛、鉛、銅、銀、金から選ばれる少なくとも１種であることを特徴とする前記４に記載の画像形成方法。
【００１８】
６．前記半導体が、炭化ケイ素、窒化アルミニウム、シリコンから選ばれる少なくとも１種であることを特徴とする前記３に記載の画像形成方法。
【００１９】
７．前記圧電体が、石英、チタン酸ジルコン酸鉛、ニオブ酸リチウム、タンタル酸リチウムから選ばれる少なくとも１種であることを特徴とする前記３に記載の画像形成方法。
【００２０】
８．前記光重合開始剤として、トリアリールスルホニウム塩を含有することを特徴とする前記１〜７のいずれか１項に記載の画像形成方法。
【００２１】
９．カチオン重合性化合物及び光重合開始剤を含有するカチオン重合性インクジェットインクを貯留するインクタンクと、該インクタンクから前記カチオン重合性インクジェットインクを吐出するインクジェットヘッドまでのインク供給路とを有し、前記インクタンク及び前記インク供給路の前記カチオン重合性インクジェットインクと接する接インク部の少なくとも一部に導電性材料を用いてなるインクジェットプリンターに用いられるカチオン重合性インクジェットインクであって、前記カチオン重合性インクジェットインクのカールフィッシャー法により測定した含水率が０．０１〜０．５質量％であることを特徴とするカチオン重合性インクジェットインク。
【００２２】
１０．前記カチオン重合性インクジェットインクのカールフィッシャー法により測定した含水率が０．０１〜０．３質量％であることを特徴とする前記９に記載のカチオン重合性インクジェットインク。
【００２３】
１１．前記導電性材料が、金属または該金属を含む合金、半導体、圧電体、カーボン、導電性プラスチックから選ばれる少なくとも１種からなることを特徴とする前記９または１０に記載のカチオン重合性インクジェットインク。
【００２４】
１２．前記導電性材料が、金属、カーボンまたは導電性プラスチックであることを特徴とする前記１１に記載のカチオン重合性インクジェットインク。
【００２５】
１３．前記金属が、アルミニウム、鉄、マグネシウム、ニッケル、スズ、亜鉛、鉛、銅、銀、金から選ばれる少なくとも１種であることを特徴とする前記１２に記載のカチオン重合性インクジェットインク。
【００２６】
１４．前記半導体が、炭化ケイ素、窒化アルミニウム、シリコンから選ばれる少なくとも１種であることを特徴とする前記１１に記載のカチオン重合性インクジェットインク。
【００２７】
１５．前記圧電体が、石英、チタン酸ジルコン酸鉛、ニオブ酸リチウム、タンタル酸リチウムから選ばれる少なくとも１種であることを特徴とする前記１１に記載のカチオン重合性インクジェットインク。
【００２８】
１６．前記光重合開始剤として、トリアリールスルホニウム塩を含有することを特徴とする前記９〜１５のいずれか１項に記載のカチオン重合性インクジェットインク。
【発明の効果】
【００２９】
本発明によれば、導電性材料がインクと接する構成のインクジェットヘッドやインク供給路を用いても、安定してインクを吐出させることが可能な画像形成方法及びそれに用いられるカチオン重合性インクジェットインクを提供することができる。特に、導電性の高いカチオン重合性インクジェットインクを用いるインクジェット記録方式において、安定した記録を行う画像形成方法を提供することができる。
【発明を実施するための最良の形態】
【００３０】
本発明者は、上記課題に鑑み鋭意検討を行った結果、カチオン重合性化合物及び光重合開始剤を含有するカチオン重合性インクジェットインクを貯留するインクタンクと、該インクタンクから前記カチオン重合性インクジェットインクを吐出するインクジェットヘッド（以下、単にヘッドともいう）までのインク供給路とを有し、前記インクタンク及び前記インク供給路の前記カチオン重合性インクジェットインクと接する接インク部の少なくとも一部に導電性材料を用いてなるインクジェットプリンターを用いて記録媒体上に吐出し、画像を形成する画像形成方法において、前記カチオン重合性インクジェットインクのカールフィッシャー法により測定した含水率を０．０１〜０．５質量％とすることで、画像形成を安定して行うことができることを見出し、本発明に至った次第である。
【００３１】
以下、本発明について詳細に説明する。
【００３２】
〔カチオン重合性インクジェットインク〕
（含水率）
本発明の画像形成方法に用いられるカチオン重合性インクジェットインク（インク１）、及び、本発明の、カチオン重合性化合物及び光重合開始剤を含有するインクを貯留するインクタンクと、該インクタンクから前記インクを吐出するヘッドまでのインク供給路とを有し、前記インクタンク及び前記インク供給路の前記インクと接する接インク部の少なくとも一部に導電性材料を用いてなるインクジェットプリンターに用いられるカチオン重合性インクジェットインク（インク２）は、カールフィッシャー法により測定した含水率が０．０１〜０．５質量％、好ましくは０．０１〜０．３質量％であることを特徴とする。
【００３３】
含水率が０．０１質量％未満ではインクの保存安定性が悪く、またインクの原材料から持ち込まれる水分があるため、インクの調製が困難である。
【００３４】
含水率が０．５質量％を超えると、本発明の効果を発揮することができない。
【００３５】
インクの含水率をこの範囲に調整する方法としては、例えばインクを減圧下で加温して水を蒸発させる方法や、インクに脱水剤を添加する方法が挙げられる。
【００３６】
本発明に係るインク１及び本発明のインク２は同じ特徴を有することが好ましいため、以下、特に断りがない限り、インク１及びインク２を単にインクともいう。
【００３７】
（カチオン重合性化合物）
本発明に用いられるインクは、カチオン重合性化合物を含有する。例えば、特開平６−９７１４号、特開２００１−３１８９２号、同２００１−４００６８号、同２００１−５５５０７号、同２００１−３１０９３８号、同２００１−３１０９３７号、同２００１−２２０５２６号等の公報に例示されているエポキシ化合物、ビニルエーテル化合物、オキセタン化合物等が挙げられる。
【００３８】
エポキシ化合物としては、以下の芳香族エポキシド、脂環式エポキシド及び脂肪族エポキシド等が挙げられる。
【００３９】
芳香族エポキシドとして好ましいものは、少なくとも１個の芳香族核を有する多価フェノールあるいはそのアルキレンオキサイド付加体とエピクロルヒドリンとの反応によって製造される、ジまたはポリグリシジルエーテルであり、例えば、ビスフェノールＡ、あるいはそのアルキレンオキサイド付加体のジまたはポリグリシジルエーテル、水素添加ビスフェノールＡあるいはそのアルキレンオキサイド付加体のジまたはポリグリシジルエーテル、並びにノボラック型エポキシ樹脂等が挙げられる。ここでアルキレンオキサイドとしては、エチレンオキサイド及びプロピレンオキサイド等が挙げられる。
【００４０】
脂環式エポキシドとしては、少なくとも１個のシクロへキセンまたはシクロペンテン環等のシクロアルカン環を有する化合物を、過酸化水素、過酸等の適当な酸化剤でエポキシ化することによって得られる、シクロヘキセンオキサイドまたはシクロペンテンオキサイド含有化合物が好ましい。
【００４１】
脂肪族エポキシドの好ましいものとしては、脂肪族多価アルコールあるいはそのアルキレンオキサイド付加体のジまたはポリグリシジルエーテル等があり、その代表例としては、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。
【００４２】
これらのエポキシドのうち、速硬化性を考慮すると、芳香族エポキシド及び脂環式エポキシドが好ましく、特に脂環式エポキシドが好ましい。本発明では、上記エポキシドの１種を単独で使用してもよいが、２種以上を適宜組み合わせて使用してもよい。
【００４３】
本発明においては、さらなる硬化性及び吐出安定性の向上のために、光重合性化合物として、オキセタン環を有する化合物を３０〜９５質量％、オキシラン基を有する化合物を５〜７０質量％、ビニルエーテル化合物を０〜４０質量％含有することが好ましい。
【００４４】
本発明で用いることのできるオキセタン化合物としては、例えば特開２００１−２２０５２６号、同２００１−３１０９３７号公報に記載されているような公知のあらゆるオキセタン化合物を使用できる。
【００４５】
本発明で用いることのできるビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−Ｏ−プロピレンカーボネート、ドデシルビニルエーテル、ジエチレングリコールモノビニルエーテル、オクタデシルビニルエーテル等のモノビニルエーテル化合物等が挙げられる。
【００４６】
これらのビニルエーテル化合物のうち、硬化性、密着性、表面硬度を考慮すると、ジまたはトリビニルエーテル化合物が好ましく、特にジビニルエーテル化合物が好ましい。本発明では、上記ビニルエーテル化合物の１種を単独で使用してもよいが、２種以上を適宜組み合わせて使用してもよい。
【００４７】
（光重合開始剤）
本発明に用いられるインクは、光重合開始剤として光酸発生剤を含有する。
【００４８】
光酸発生剤としては、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。本発明に好適な化合物の例を以下に挙げる。
【００４９】
第１に、ジアゾニウム、アンモニウム、ヨードニウム、スルホニウム、ホスホニウム等の芳香族オニウム化合物のＢ（Ｃ6Ｆ5）4-、ＰＦ6-、ＡｓＦ6-、ＳｂＦ6-、ＣＦ3ＳＯ3-塩を挙げることができる。
【００５０】
本発明で用いることのできるオニウム化合物の具体的な例を以下に示す。
【００５１】
【化１】
2008179115.tif 000002
【００５２】
第２に、スルホン酸を発生するスルホン化物を挙げることができ、その具体的な化合物を以下に例示する。
【００５３】
【化２】
2008179115.tif 000003
【００５４】
第３に、ハロゲン化水素を光発生するハロゲン化物も用いることができ、その具体的な化合物を以下に例示する。
【００５５】
【化３】
2008179115.tif 000004
【００５６】
第４に、鉄アレン錯体を挙げることができ、その具体的な化合物を以下に例示する。
【００５７】
【化４】
2008179115.tif 000005
【００５８】
光重合開始剤は、カチオン重合性化合物１００質量部に対して、０．２〜２０質量部の比率で含有させることが好ましい。光重合開始剤の含有量が０．２質量部未満では硬化物を得ることが困難であり、２０質量部を越えて含有させてもさらなる硬化性向上効果はない。これら光重合開始剤は、１種または２種以上を選択して使用することができる。
【００５９】
本発明において、光重合開始剤としては、インクの硬化性及び保存安定性の点からトリアリールスルホニウム塩を用いることが好ましい。
【００６０】
（色材）
本発明に用いられるインクでは色材を含有することが好ましく、色材としては顔料であることが好ましい。
【００６１】
本発明に用いられる顔料としては、酸性及びまたは塩基性に表面処理された有機顔料が好ましく用いられ、分散剤のインク中における含有量が顔料の３５〜６５質量％であることが好ましい。本発明に用いられるインクにおいては、分散剤の含有量が３５質量％未満であると、分散剤が十分に顔料表面全体に吸着できず分散安定性が不十分な場合があり、６５質量％を超えると、顔料表面に吸着されない分散剤がインク中に遊離して、重合阻害を起こし問題となる場合がある。顔料のアミン価は酸価よりも大きいことが好ましく、その差が１ｍｇ／ｇＫＯＨ以上、１０ｍｇ／ｇ未満であることがさらに好ましい。１ｍｇ／ｇＫＯＨ未満であればその効果がなく、１０ｍｇ／ｇ以上の場合は塩基性処理を過度に行う必要がありコストアップとなるばかりでなく、重合阻害の原因にもなり好ましくない。
【００６２】
本発明に用いる顔料としては、カーボンブラック、カーボンリファインド、及びカーボンナノチューブのような炭素系顔料、鉄黒、コバルトブルー、酸化亜鉛、酸化チタン、酸化クロム、及び酸化鉄のような金属酸化物顔料、硫化亜鉛のような硫化物顔料、フタロシアニン系顔料、金属の硫酸塩、炭酸塩、ケイ酸塩、及びリン酸塩のような塩からなる顔料、並びにアルミ粉末、ブロンズ粉末、及び亜鉛粉末のような金属粉末等の無機顔料、ニトロ顔料、アニリンブラック、ナフトールグリーンＢのようなニトロソ顔料、ボルドー１０Ｂ、レーキレッド４Ｒ及びクロモフタールレッドのようなアゾ顔料（アゾレーキ、不溶性アゾ顔料、縮合アゾ顔料、キレートアゾ顔料等を含む。）、ピーコックブルーレーキ及びローダミンレーキのようなレーキ顔料、フタロシアニンブルーのようなフタロシアニン顔料、多環式顔料（ペリレン顔料、ペリノン顔料、アントラキノン顔料、キナクリドン顔料、ジオキサン顔料、チオインジゴ顔料、イソインドリノン顔料、キノフラノン顔料等）、チオインジゴレッド及びインダトロンブルーのようなスレン顔料、キナクリドン顔料、キナクリジン顔料、並びにイソインドリノン顔料のような有機系顔料を使用することもできる。
【００６３】
顔料の具体例としては、
Ｃ．Ｉ  Ｐｉｇｍｅｎ  Ｙｅｌｌｏｗ−１、２、３、１２、１３、１４、１６、１７、４２、７３、７４、７５、８１、８３、８７、９３、９５、９７、９８、１０９、１１４、１２０、１２８、１２９、１３８、１５０、１５１、１５４、１８０、１８５、
Ｃ．Ｉ  Ｐｉｇｍｅｎ  Ｏｒａｎｇｅ−１６、３６、３８、
Ｃ．Ｉ  Ｐｉｇｍｅｎ  Ｒｅｄ−５、７、２２、３８、４８：１、４８：２、４８：４、４９：１、５３：１、５７：１、６３：１、１０１、１１２、１２２、１２３、１４４、１４６、１６８、１８４、１８５、２０２、
Ｃ．Ｉ  Ｐｉｇｍｅｎ  Ｖｉｏｌｅｔ−１９、２３、
Ｃ．Ｉ  Ｐｉｇｍｅｎ  Ｂｌｕｅ−１、２、３、１５：１、１５：２、１５：３、１５：４、１８、２２、２７、２９、６０、
Ｃ．Ｉ  Ｐｉｇｍｅｎ  Ｇｒｅｅｎ−７、３６、
Ｃ．Ｉ  Ｐｉｇｍｅｎ  Ｗｈｉｔｅ−６、１８、２１、
Ｃ．Ｉ  Ｐｉｇｍｅｎ  Ｂｌａｃｋ−７、等を挙げることができる。
【００６４】
上記顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００６５】
また、顔料の分散を行う際に、分散剤を添加することも可能である。分散剤としては、高分子分散剤を用いることが好ましく、高分子分散剤としては、例えば、Ａｖｅｃｉａ社のＳｏｌｓｐｅｒｓｅシリーズや、味の素ファインテクノ社のＰＢシリーズが挙げられる。また、分散助剤として、各種顔料に応じたシナージストを用いることも可能である。これらの分散剤及び分散助剤は、顔料１００質量部に対し、１〜５０質量部添加することが好ましい。分散媒体は、溶剤または重合性化合物を用いて行うが、本発明に用いられる光硬化型インクでは、印字後に反応・硬化させるため、無溶剤であることが好ましい。溶剤が硬化画像に残ってしまうと、耐溶剤性の劣化、残留する溶剤のＶＯＣの問題が生じる。よって、分散媒体は溶剤ではなく重合性化合物、その中でも最も粘度の低いモノマーを選択することが分散適性上好ましい。
【００６６】
顔料の分散は、顔料粒子の平均粒径を０．０８〜０．５μｍとすることが好ましく、最大粒径は０．３〜１０μｍ、好ましくは０．３〜３μｍとなるよう、顔料、分散剤、分散媒体の選定、分散条件、ろ過条件を適宜設定する。この粒径管理によって、ヘッドノズルの詰まりを抑制し、インクの保存安定性、インク透明性及び硬化感度を維持することができる。本発明に用いられるインクにおいては、色材濃度としては、インク全体の１質量％乃至１０質量％であることが好ましい。
【００６７】
（添加剤）
本発明に用いられるインクには、上記説明した以外にさまざまな添加剤を用いることができる。例えば、レベリング添加剤、マット剤、膜物性を調整するためのポリエステル系樹脂、ポリウレタン系樹脂、ビニル系樹脂、アクリル系樹脂、ゴム系樹脂、ワックス類を添加することができる。また、保存安定性を改良する目的で、公知のあらゆる塩基性化合物を用いることができるが、代表的なものとして、塩基性アルカリ金属化合物、塩基性アルカリ土類金属化合物、アミン等の塩基性有機化合物等が挙げられる。また、ラジカル重合性モノマーと開始剤を組み合わせ、ラジカル・カチオンのハイブリッド型硬化インクとすることも可能である。
【００６８】
（インク粘度）
本発明に用いられるインクにおいては、インクジェット画像形成に用いる場合は、２５℃における粘度が７〜５０ｍＰａ・ｓであることが好ましい。
【００６９】
〔ヘッド、インク供給路〕
本発明に係るインクタンクやインク供給路のインクと接する接インク部分には、導電性材料を用いることができる。
【００７０】
導電性材料としては、金属または該金属を含む合金、半導体、圧電体、カーボンまたは導電性プラスチックが挙げられるが、加工適性、インクに対する耐久性、寸法安定性、熱伝導性等の観点から、金属、カーボンまたは導電性プラスチックが好ましい。
【００７１】
前記金属としては、アルミニウム、鉄、マグネシウム、ニッケル、スズ、亜鉛、鉛、銅、銀または金が好ましい。
【００７２】
前記半導体としては、炭化ケイ素、窒化アルミニウムまたはシリコンが好ましい。
【００７３】
前記圧電体としては、石英、チタン酸ジルコン酸鉛、ニオブ酸リチウムまたはタンタル酸リチウムが好ましい。
【００７４】
〔記録媒体〕
本発明で用いることのできる記録媒体としては、さまざまな記録媒体を用いることができるが、本発明に用いられるインクの特性をいかんなく発揮できる観点から、インクの吸収能を実質的に持たない記録媒体であることが好ましく、通常の非コート紙、コート紙等の他、いわゆる軟包装に用いられる各種非吸収性のプラスチック及びそのフィルムを用いることができる。各種プラスチックフィルムとしては、例えば、ポリエチレンテレフタレート（ＰＥＴ）フィルム、延伸ポリスチレン（ＯＰＳ）フィルム、延伸ポリプロピレン（ＯＰＰ）フィルム、延伸ナイロン（ＯＮＹ）フィルム、ポリ塩化ビニル（ＰＶＣ）フィルム、ポリエチレン（ＰＥ）フィルム、トリアセチルセルロース（ＴＡＣ）フィルム等を挙げることができる。その他のプラスチックとしては、ポリカーボネート、アクリル樹脂、ＡＢＳ、ポリアセタール、ポリビニルアルコール（ＰＶＡ）、ゴム類等が使用できる。また、金属類や、ガラス類にも適用可能である。
【００７５】
本発明において、包装の費用や生産コスト等の記録媒体のコスト、プリントの作成効率、各種のサイズのプリントに対応できる等の点で、長尺（ウェブ）な記録媒体を使用する方が有利である。
【実施例】
【００７６】
以下に本発明の実施例を挙げて具体的に説明するが、本発明の実施態様はこれらに限定されるものではない。
【００７７】
実施例１
（顔料分散液の調製）
以下の組成で顔料を分散した。
【００７８】
以下２種の化合物をステンレスビーカーに入れ、６０℃で加熱溶解させた。
【００７９】
アジスパーＰＢ８２２（味の素ファインテクノ社製分散剤）              ８質量部
アロンオキセタンＯＸＴ−２２１（東亞合成社製オキセタン化合物）    ７２質量部
室温まで冷却した後、これに下記顔料２０質量部を加えて、直径０．５ｍｍのジルコニアビーズ２００ｇと共にガラス瓶に入れ密栓し、ペイントシェーカーにて下記時間分散処理した後、ジルコニアビーズを除去して、各色顔料分散液を得た。
【００８０】
顔料Ｙ：Ｐｉｇｍｅｎｔ  Ｂｌａｃｋ  ７（三菱化学社製、ＭＡ７）      １０時間
顔料Ｍ：Ｐｉｇｍｅｎｔ  Ｂｌｕｅ  １５：４（大日精化社製、特注）      ６時間
顔料Ｃ：Ｐｉｇｍｅｎｔ  Ｒｅｄ  １２２（大日精化社製、特注）        １０時間
顔料Ｋ：Ｐｉｇｍｅｎｔ  Ｙｅｌｌｏｗ  １８０（大日精化社製、特注）  １０時間
（インクの調製）
上記調製した各顔料分散物を用い、下記インク組成で各インクを調製した。
【００８１】
なお、各インクは、顔料分散物以外の全ての添加剤を混合し、十分に溶解したことを確認してから、得られた混合液を顔料分散物に少しずつ添加し、１５分間攪拌した後、ロキテクノ社製ＰＰ３μｍディスクフィルターで濾過を行った。顔料Ｙ、Ｍ、Ｃ、Ｋ分散液を用いて、それぞれインクＹ、Ｍ、Ｃ、Ｋを調製した。
【００８２】
〈インク組成〉
顔料分散液                                                    ２０．０質量部
アジスバーＰＢ８２２（味の素ファインテクノ製）                  ２．０質量部
アロンオキセタンＯＸＴ−２２１（東亞合成社製オキセタン化合物）
５５．０質量部
アロンオキセタンＯＸＴ−２１２（東亞合成社製オキセタン化合物）  ５．０質量部
アロンオキセタンＯＸＴ−１０１（東亞合成社製オキセタン化合物）  ５．０質量部
脂環式エポキシ化合物１                                        １８．０質量部
光重合開始剤１（分子量４６６、１分子量当たり３つのアリール基を持つ）
４．０質量部
重合禁止剤（トリイソプロパノールアミン）                        ０．１質量部
【００８３】
【化５】
2008179115.tif 000006
【００８４】
（インクの含水率調整）
作製したインクを、減圧下で６０℃に加温して含水率を低下させた後、水を添加して含水率を表１の通りに調整し、インクＹ、Ｍ、Ｃ、Ｋから、それぞれインクＹ−１〜Ｙ−５、Ｍ−１〜Ｍ−５、Ｃ−１〜Ｃ−５、Ｋ−１〜Ｋ−５を得た。
【００８５】
【表１】
2008179115.tif 000007
【００８６】
（画像形成）
インクとの接液部を有するピエゾ型インクジェットヘッドを備え、図１に記載の構成からなるインクジェット記録装置に、上記調製した各インクを装填し、長尺のポリエチレンテレフタレートフィルムに各色ベタ画像の記録を３時間連続して行った後、２４時間放置した。その後、再び各色ベタ画像の記録を３時間連続して行った。
【００８７】
インク供給系は、インクタンク、供給パイプ、ヘッド直前の前室インクタンク、フィルター付き配管、ピエゾヘッドからなり、前室タンクからヘッド部分まで断熱して５５℃の加温を行った。図２に示すインクジェットヘッドのインクと接するノズルプレート１１、フィルター１２、本体１３には下記表２記載の導電性材料を用いた。
【００８８】
ピエゾヘッドは、２〜１５ｐｌのマルチサイズドットを７２０×７２０ｄｐｉの解像度で吐出できるよう駆動して、各インクを連続吐出した。着弾した後、キャリッジ両脇のランプユニットにより瞬時（着弾後１秒未満）に硬化される。記録後、トータルインク膜厚を測定したところ、１０〜１３μｍの範囲であった。本発明でいうｄｐｉとは、２．５４ｃｍ当たりのドット数を表す。なお、インクジェット画像の形成は、上記方法に従って、２５℃、５０％ＲＨの環境下で行った。
【００８９】
（出射安定性の評価）
前記２４時間放置後の３時間連続画像記録の際に、下記基準でインクの出射安定性を確認した。
【００９０】
○  ：３時間出射は安定している
○△：接液部部材上にわずかに析出物が認められるが出射に影響なし
△  ：出射曲がりが発生
×  ：ノズルが目詰まり
評価の結果を表２に示す。
【００９１】
【表２】
2008179115.tif 000008
【００９２】
表より、含水率が０．０１〜０．５質量％のインクを、インクと接する部分に導電性材料を用いたヘッドを有するインクジェットプリンターを用いて記録媒体上に吐出し、画像を形成する本発明の画像形成方法は、出射安定性が優れていることが分かる。
【００９３】
実施例２
実施例１において、インクの光重合開始剤１を下記光重合開始剤２に変更してインクを調製し、同様に出射安定性の評価を行った結果、実施例１と同様の結果が得られた。
【００９４】
【化６】
2008179115.tif 000009
【００９５】
実施例３
（画像形成）
ピエゾ型インクジェットヘッドを備え、図１に記載の構成からなるインクジェット記録装置に、実施例１で調製した各インクを装填し、長尺のポリエチレンテレフタレートフィルムに各色ベタ画像の記録を３時間連続して行った後、２４時間放置した。その後、再び各色ベタ画像の記録を３時間連続して行った。
【００９６】
インク供給系は、インクタンク、供給パイプ、図３に示す中間タンク、最終フィルター付き配管、ピエゾヘッドからなり、中間タンクからヘッド部分まで断熱して５５℃の加温を行った。図３に示すインクと接するインク供給部２のプレフィルター２１、中間タンク２２、インレット２３には下記表３記載の導電性材料を用いた。
【００９７】
ピエゾヘッドは、２〜１５ｐｌのマルチサイズドットを７２０×７２０ｄｐｉの解像度で吐出できるよう駆動して、各インクを連続吐出した。着弾した後、キャリッジ両脇のランプユニットにより瞬時（着弾後１秒未満）に硬化される。記録後、トータルインク膜厚を測定したところ、１０〜１３μｍの範囲であった。なお、インクジェット画像の形成は、上記方法に従って、２５℃、５０％ＲＨの環境下で行った。
【００９８】
（出射安定性の評価）
実施例１と同様に評価した。
【００９９】
評価の結果を表３に示す。
【０１００】
【表３】
2008179115.tif 000010
【０１０１】
表より、含水率が０．０１〜０．５質量％のインクを、インクと接する部分に導電性材料を用いたインク供給部を有するインクジェットプリンターを用いて記録媒体上に吐出し、画像を形成する本発明の画像形成方法は、出射安定性が優れていることが分かる。
【０１０２】
実施例４
実施例３において、インクの光重合開始剤１を光重合開始剤２に変更してインクを調製し、同様に出射安定性の評価を行った結果、実施例３と同様の結果が得られた。
【図面の簡単な説明】
【０１０３】
【図１】インクジェット記録装置の概略図である。
【図２】インクジェットヘッドの概略構成を示す断面図である。
【図３】インク供給路の概略構成を示す概略図である。
【符号の説明】
【０１０４】
１  インクジェットヘッド
１１  ノズルプレート
１２  フィルター
１３  本体
１４  圧電体（ＰＺＴ）
１５  インク吐出部
２  インク供給部
２１  プレフィルター
２２  中間タンク
２３  インレット
３  キャリッジ
４  プラテン
５  ガイド部材
６  キャリッジ（遮光）
７  ランプユニット
８  記録媒体
【図１】
2008179115.tif 000011
【図２】
2008179115.tif 000012
【図３】
2008179115.tif 000013